ПЛАСТИЧНАЯ СМАЗКА
GREASE

Изобретение относится к смазочным материалам и может быть использовано для смазки узлов терния промышленного оборудования, транспорта и бытовой техники.
Известна пластичная смазка Литол-24 (ГОСТ 21150-87) на основе минеральных масел, загущенных литиевым мылом 12-гидроксистеариновой кислоты, и содержащая пакет функциональных присадок. Смазка обладает хорошими реологическими, консервационными и другими эксплуатационными характеристиками, однако ее противоизносные свойства недостаточно высоки, особенно в период приработки подшипников.
Технический результат изобретения - повышение противоизносных характеристик пластичной смазки при умеренных и высоких нагрузках, что приводит к увеличению ресурса работы узлов трения машин и механизмов.
Технический результат достигается тем, что смазка Литол-24 дополнительно содержит лаурат олова (II) формулы:
3
2
10
2
(СН-(СН)-СОО)Sn
и медный комплекс тетраэтилтиурамдисульфида формулы:
Соотношение компонентов в смазке следующее, мас.%:
лаурат олова (II)
0,3-20
медный комплекс тетраэтилтиурамдисульфида
0,3-20
Литол-24
остальное
Лаурат олова (II) производится как химический реактив (ТУ 6-09-05-602-77) и не известен в качестве присадки в смазочных композициях.
Медный комплекс тетраэтилтиурамдисульфида производится в качестве красителя «Меркупраль» (ТУ 6-09-07-491-75) и известно его использование в смазочных композициях в качестве присадки (А.с. СССР №1051109, 1983 г., А.с. СССР №1175957, 1985 г.).
По результатам испытаний как лаурат олова (II), так и медный комплекс тетраэтилтиурамдисульфида улучшают противоизносные свойства смазки, но наибольший эффект наблюдается только при их совместном присутствии, т.е. очевиден синергетический эффект.
Для получения заявляемой смазки (Литол С 2) в пластичную смазку Литол-24 добавляют измельченные порошки лаурата олова (II) и медный комплекс тетраэтилтиурамдисульфида при перемешивании.
Противоизносные свойства определяли на четырехшариковой машине трения по ГОСТ 9490-75.
Температуру каплепадения определяли по ГОСТ 6793-53.
Результаты испытаний приведены в таблице.
Таблица
№ образца
Количество Литол-24, % маc.
Количество, % вес.
Диаметр пятна износа, мм при нагрузке, кГс
Температура каплепадения, °С
лаурат олова (II)
медный комплекс тетраэтилтиурамдисульфида
20
30
40
50
60
1
100
-
-
0,8
0,86
0,9
1.1
1,2
190
2
98
5
-
0,7
0,76
0,8
0,92
1,1
190
3
98
-
5
0,6
0,72
0,8
1,0
1,1
190
4
95,9
0,1
4
0,6
0,7
0,8
0,9
1,0
192
5
95,9
4
0,1
0,6
0,75
0,8
0,9
1,0
190
6
95,7
0,3
4
0,5
0,65
0,7
0,85
0,9
188
7
95,7
4
0,3
0,5
0,65
0,7
0,8
0,9
185
8
95,5
0,5
4
0,4
0,5
0,55
0,6
0,6
188
9
96
2
2
0,3
0,37
0,4
0,5
0,5
190
10
95
4
1
0,27
0,35
0,5
0,6
0,6
185
11
84
8
8
0,25
0,3
0,3
0,3
0,4
170
12
76
12
12
0,27
0,35
0,5
0,6
0,7
140
13
70
15
15
0,27
0,3
0,35
0,45
0,5
135
14
60
20
20
0,25
0,3
0,35
0,4
0,45
130
15
50
25
25
0,60
0,65
0,70
0,75
0,80
80
Как видно из приведенных данных, диаметр пятна износа заявляемой композиции уменьшается при увеличении содержания присадок. При концентрации присадок свыше 20% композиция теряет однородность.